РАССЛОИВШАЯСЯ ДИСПЕРСИЯ ДЛЯ ГИДРОФОБИЗАЦИИ МАТЕРИАЛА, СОДЕРЖАЩЕГО ЛИГНОЦЕЛЛОЗУ

1. Способ изготовления древесного материала, включающий в себя следующие стадии:
a) подготовка древесных частиц,
b) проклеивание древесных частиц связующим,
c) прессование проклеенных древесных частиц до получения древесного материала,
отличающийся тем, что перед, во время или после стадии (b) древесные частицы и/или связующее приводят в контакт с расслоившейся дисперсией для гидрофобизации материала, содержащего лигноцеллюлозу, причем расслоившуюся дисперсию получают смешиванием по меньшей мере
A) одной восксодержащей дисперсии, включающей следующие компоненты:
i) по меньшей мере одну водную фазу в качестве непрерывной фазы,
ii) по меньшей мере одну дисперсную фазу, содержащую воск, и
iii) по меньшей мере один эмульгатор,
с
B) деэмульгатором, содержащим по меньшей мере одну функциональную группу.
2. Применение расслоившейся дисперсии для гидрофобизации содержащего лигноцеллюлозу материала и/или связующего, причем расслоившаяся дисперсия является полученной смешиванием по меньшей мере
A) одной восксодержащей дисперсии, включающей следующие компоненты:
i) по меньшей мере одну водную фазу в качестве непрерывной фазы,
ii) по меньшей мере одну дисперсную фазу, содержащую воск, и
iii) по меньшей мере один эмульгатор,
с
B) деэмульгатором, содержащим по меньшей мере одну функциональную группу.
3. Способ по п. 1 или применение по п. 2, отличающиеся тем, что расслоившаяся дисперсия содержит продукт реакции из деэмульгатора и составной части восксодержащей дисперсии (А), в частности, продукт реакции из деэмульгатора и эмульгатора.
4. Способ по п. 1 или применение по п. 2, отличающиеся тем, что деэмульгатор является полифункциональным соединением.
5. Способ или применение по п. 4, отличающиеся тем, что полифункциональное
соединение является полиизоцианатом, в частности, полимерным полиизоцианатом.
6. Способ или применение по п. 5, отличающиеся тем, что полиизоцианат является полимерным дифенилметандиизоцианатом.
10
50
7. Способ по п. 1 или применение по п. 2, отличающиеся тем, что воск выбран из природных восков и/или парафина, причем парафин, в частности, выбран из С-C-алканов и парафинового воска и парафиновый воск, в частности, может быть выбран из группы, состоящей из парафиновых восков на нефтяной основе, мягких восков, парафинов Фишера-Тропша, а также смесей и продуктов рафинации перечисленного.
8. Способ по п. 1 или применение по п. 2, отличающиеся тем, что содержание сухого вещества в восксодержащей дисперсии составляет от 10 до 90 масс. %, предпочтительно - от 20 до 80 масс. %, особенно предпочтительно - от 30 до 70 масс. %, в пересчете в каждом отдельном случае на общую массу восксодержащей дисперсии.
9. Способ по п. 1 или применение по п. 2, отличающиеся тем, что восксодержащая дисперсия содержит
10
50
- от 10 до 95%, предпочтительно - от 15 до 90 масс. %, C-C-алканов и/или
- от 1 до 70%, предпочтительно - от 2 до 60 масс. %, жирных кислот,
в пересчете в каждом отдельном случае на общую массу сухого вещества в восксодержащей дисперсии.
10. Способ по п. 1 или применение по п. 2, отличающиеся тем, что количество деэмульгатора составляет от 0,05 до 1 масс. % (твердое/твердое вещество), предпочтительно - от 0,08 до 0,8 масс. % (твердое/твердое вещество), особенно предпочтительно - от 0,1 до 0,5 масс. % (твердое/твердое вещество), в пересчете в каждом отдельном случае на общую массу твердых веществ в расслоившейся дисперсии.
11. Способ по п. 1, отличающиеся тем, что расслоившаяся дисперсия применяется в количестве от 0,1 до 10 масс. % (твердое вещество/абсолютно сухое вещество), предпочтительно - от 0,3 до 5 масс. % (твердое вещество/абсолютно сухое вещество), особенно предпочтительно - от 0,5 до 2,5 масс. % (твердое вещество/абсолютно сухое вещество), в пересчете в каждом отдельном случае на общую массу древесных частиц (абсолютно сухих).
12. Способ по п. 1, отличающийся тем, что смешивание восксодержащей дисперсии и деэмульгатора для получения расслоившейся дисперсии проводят непосредственно перед приведением в контакт с древесными частицами и/или связующим, причем "непосредственно перед" означает промежуток времени менее 5 минут, предпочтительно - менее 1 минуты, в частности, менее 10 секунд перед приведением в контакт.
13. Способ по п. 1, отличающийся тем, что смешивание восксодержащей дисперсии
с деэмульгатором для получения расслоившейся дисперсии проводят
как отдельную рабочую операцию перед добавлением к древесным частицам и/или к связующему либо
путем одновременной подачи восксодержащей дисперсии и деэмульгатора к древесным частицам и/или связующему.
14. Способ по п. 1, отличающийся тем, что древесные частицы выбраны из древесной стружки, древесных волокон и древесных нитей.
15. Способ по п. 1 или 3-14, отличающийся тем, что связующее является аминополимерным связующим.
16. Древесный материал, полученный способом по любому из пп. 1 или 3-15.
17. Расслоившаяся дисперсия для гидрофобизации материала, содержащего лигноцеллюлозу, полученная смешиванием по меньшей мере
A) восксодержащей дисперсии, включающей следующие компоненты:
i) по меньшей мере одну водную фазу в качестве непрерывной фазы,
ii) по меньшей мере одну дисперсную фазу, содержащую воск, и
iii) по меньшей мере один эмульгатор,
с
B) деэмульгатором, содержащим по меньшей мере одну функциональную группу, причем деэмульгатором является полимерный дифенилметандиизоцианат.
18. Применение полимерного дифенилметандиизоцианата в качестве деэмульгатора для расслаивания восксодержащей дисперсии, которая содержит следующие компоненты:
i) по меньшей мере одну водную фазу в качестве непрерывной фазы,
ii) по меньшей мере одну дисперсную фазу, содержащую воск, и
iii) по меньшей мере один эмульгатор.
19. Двухкомпонентная система (готовый набор компонентов) для гидрофобизации содержащего лигноцеллюлозу материала, которая включает по меньшей мере два компонента А и В:
A) восксодержащая дисперсия, содержащая
i) по меньшей мере одну водную фазу в качестве непрерывной фазы,
ii) по меньшей мере одну дисперсную фазу, содержащую воск, и
iii) по меньшей мере один эмульгатор, и
B) деэмульгатор, содержащий по меньшей мере одну функциональную группу, для расслаивания восксодержащей дисперсии,
причем деэмульгатором является полимерный дифенилметандиизоцианат.